(57)【要約】【課題】高温高湿環境下での保存、使用によっても、表面層の弾性層からの剥離が抑制され、また、表面にトナーが固着しにくい、高品位な電子写真画像の形成に資する現像ローラの提供。【解決手段】当該現像ローラは、軸芯体と、該軸芯体上に設けられた付加硬化型ジメチルシリコーンゴムの硬化物を含む弾性層と、該弾性層の周面を被覆しているウレタン樹脂を含む表面層とを有する現像ローラであって、該ウレタン樹脂は、隣接する２つのウレタン結合の間に、下記構造式（１）で示される構造と、下記構造式（２）で示される構造および下記構造式（３）で示される構造から選ばれる一方または両方の構造とを有している。2012150453.tif 000024【選択図】なし【特許請求の範囲】
【請求項１】
軸芯体、弾性層および該弾性層の表面を被覆している表面層を有する現像ローラであって、
該弾性層は、付加硬化型ジメチルシリコーンゴムの硬化物を含み、
該表面層はウレタン樹脂を含み、
該ウレタン樹脂は、隣接する２つのウレタン結合の間に、
下記構造式（１）で示される構造と、
下記構造式（２）で示される構造および下記構造式（３）で示される構造からなる群から選ばれる少なくとも一方の構造と、を有しているものであることを特徴とする現像ローラ：
【化１】
2012150453.tif 000021
【化２】
2012150453.tif 000022
【化３】
2012150453.tif 000023
【請求項２】
前記弾性層の日本工業規格（ＪＩＳ）Ｋ７２０９  Ａ法に基づく吸水率が０．０２％以上、０．１０％以下である請求項１に記載の現像ローラ。
【請求項３】
請求項１または２に記載の現像ローラと、該現像ローラと当接して配置されている電子写真感光体とを具備していることを特徴とする電子写真装置。
【請求項４】
請求項１または２に記載の現像ローラと、該現像ローラと当接して配置されている電子写真感光体とを具備し、電子写真装置の本体に着脱可能に構成されていることを特徴とするプロセスカートリッジ。
【発明の詳細な説明】
【技術分野】
【０００１】
本発明は電子写真装置に用いられる現像ローラ、該現像ローラを有するプロセスカートリッジおよび電子写真装置に関する。
【背景技術】
【０００２】
電子写真装置（電子写真方式を用いた複写機やファクシミリやプリンタ等）においては、電子写真感光体（以降、「感光体」ともいう）が帯電手段により帯電され、レーザー等により露光され、その結果、感光体上に静電潜像が形成される。次いで、現像容器内のトナーがトナー供給ローラ及びトナー規制部材により現像ローラ上に塗布される。現像ローラによって現像領域に搬送されたトナーによって、感光体と現像ローラとの接触部または近接部で感光体上の静電潜像の現像が行われる。その後、感光体上のトナーは、転写手段により記録紙に転写され、熱と圧力により定着され、感光体上に残留したトナーはクリーニングブレードによって除かれる。
【０００３】
現像ローラとしては、１０３〜１０１０Ω・ｃｍの電気抵抗を有する弾性ローラが一般に用いられている。また、現像ローラへのより一層の高耐久化、及び、電子写真画像へのより一層の高画質化への要求に鑑み、弾性層の表面に表面層を設けた現像ローラが用いられるようになっている。
【０００４】
ここで、現像ローラの弾性層としては、変形回復性と柔軟性に優れるシリコーンゴムが好適に用いられる。また表面層としては耐磨耗性、トナーへの帯電付与性に優れるポリウレタンが用いられている。
【０００５】
特許文献１には、シリコーンゴム弾性層上に特定の組成からなるポリテトラメチレングリコール系のポリウレタン表面層を設け、各温湿度環境下での弊害を抑制する方法が開示されている。また、特許文献２ではポリエーテル系ポリウレタン表面層の組成により、低融点トナーの融着を抑制できることが開示されている。
【０００６】
さらに特許文献３には、高温高湿環境下での帯電特性を維持するため、吸水率を低くしたポリウレタン表面層を用いた現像ローラが開示されている。
【先行技術文献】
【特許文献】
【０００７】
【特許文献１】特開２００５-１４１１９２号公報
【特許文献２】特開２００６-２５１３４２号公報
【特許文献３】特開平７-１９９６４５号公報
【発明の概要】
【発明が解決しようとする課題】
【０００８】
近年、電子写真装置には、より苛酷な環境下においても高画質、高耐久性を維持できることが求められている。
ところで、シリコーンゴムは前述のように弾性層の構成材料として優れた物性を有するものの、低極性の材料である。そのため、シリコーンゴムを含む弾性層を具備している特許文献１〜３に係る現像ローラは、本発明者らの検討によれば、温度４０℃、相対湿度９５％の高温高湿環境下に長期間放置した際に、表面層がシリコーンゴム弾性層から剥離する場合があった。また特許文献１〜３に係る現像ローラは、その表面にトナーが強固に固着し、当該トナーの固着物に起因する濃度ムラを電子写真画像に生じさせることがあった。
【０００９】
本発明の目的は、高温高湿環境下での保存、使用によっても、表面層の弾性層からの剥離が抑制され、また、表面にトナーが固着しにくい、高品位な電子写真画像の形成に資する現像ローラを提供することにある。
【００１０】
また本発明の他の目的は、高品位な電子写真画像を安定して出力できる電子写真画像形成装置及びそれに用いられるプロセスカートリッジを提供する点にある。
【課題を解決するための手段】
【００１１】
本発明者らは前記目的を達成すべく鋭意検討を重ねた。その結果、特定の構造を有するポリウレタン樹脂を含む表面層は、シリコーンゴム弾性層との接着性に優れ、かつ、その表面にはトナーが固着しにくいことを見出し、本発明を為すに至った。
【００１２】
すなわち、本発明の一態様によれば、軸芯体、弾性層および該弾性層の表面を被覆している表面層を有し、該弾性層は、付加硬化型ジメチルシリコーンゴムの硬化物を含み、該表面層はウレタン樹脂を含み、該ウレタン樹脂は、隣接する２つのウレタン結合の間に、下記構造式（１）で示される構造と、下記構造式（２）で示される構造および下記構造式（３）で示される構造からなる群から選ばれる少なくとも一方の構造と、を有しているものである現像ローラが提供される。
【化１】
2012150453.tif 000002
【化２】
2012150453.tif 000003
【化３】
2012150453.tif 000004
【００１３】
また本発明の他の態様によれば、少なくとも現像ローラが装着されてなり、電子写真装置に着脱可能なプロセスカートリッジにおいて、該現像ローラが上記の現像ローラであるプロセスカートリッジが提供される。
【００１４】
さらに本発明の他の態様によれば、現像ローラと、該現像ローラと当接して配置されている電子写真感光体とを具備している電子写真装置が提供される。
【発明の効果】
【００１５】
本発明によれば、特定の構造単位を有するウレタン樹脂を含む表面層を、付加硬化型ジメチルシリコーンゴムの硬化物を含む弾性層上に設けることで、高温高湿環境下に長期間保管した際も、表面層の剥離、およびトナーの固着の双方を高いレベルで抑制でき、高品位の電子写真画像の形成に資する現像ローラを得られる。
【００１６】
また本発明によれば、高品位な電子写真画像を安定して形成することのできるプロセスカートリッジおよび電子写真装置を得ることができる。 
【図面の簡単な説明】
【００１７】
【図１】本発明の現像ローラの一例を示す概念図である。
【図２】本発明のプロセスカートリッジの一例を示す概略構成図である
【図３】本発明の電子写真装置の一例を示す概略構成図である。
【図４】液循環型浸漬塗工装置の一例を示す概念図である。
【図５】本発明に係るウレタン樹脂が有する特徴的構造を示す図である。
【図６】本発明に係るウレタン樹脂が有する特徴的構造を示す図である。
【発明を実施するための形態】
【００１８】
本発明に係る現像ローラ１の一実施形態を図１に示す。図１に示した現像ローラ１は、円柱状または中空円筒状の導電性の軸芯体２の外周面に弾性層３が形成されている。また、表面層４は、弾性層３の外周面を被覆している。
【００１９】
＜軸芯体＞
軸芯体２は、現像ローラ１の電極および支持部材として機能するもので、アルミニウム、銅合金、ステンレス鋼の如き金属または合金；クロム、又はニッケルで鍍金処理を施した鉄；導電性を有する合成樹脂の如き導電性の材質で構成される。
【００２０】
＜弾性層＞
弾性層３は、現像ローラと感光体との当接部において、所定の幅のニップを形成するために必要な弾性を現像ローラに与えるものである。弾性層３は、当該弾性層に高い変形からの回復性および高い柔軟性を与える、付加硬化型ジメチルシリコーンゴムの硬化物を含む。
【００２１】
疎水性相互作用による表面層と弾性層との接着をより強くするために、接着界面近傍の水分子の存在量は少ない方がよいと考えられる。シリコーンゴムは、ゴム成分自体が低極性であり、また、低吸湿性であるため、含有するフィラーの種類によっては、弾性層の吸水率を非常に低いレベルまで低下させることが可能である。それによって、後述する、ウレタン樹脂を含む表面層との疎水性相互作用による高い接着効果をより一層向上させることが可能である。
【００２２】
具体的には弾性層３は、日本工業規格（ＪＩＳ） Ｋ７２０９  Ａ法に基づく吸水率が０．１０％以下であることが好ましく、０．０２％以上０．１０％以下であることがより好ましい。
【００２３】
付加硬化型ジメチルシリコーンゴムとしては以下のものが挙げられる。ポリジメチルシロキサン、ポリメチルビニルシロキサン、ポリフェニルビニルシロキサン、ポリメトキシメチルシロキサン、ポリエトキシメチルシロキサン、これらポリシロキサンの共重合体。
【００２４】
弾性層３中には、導電性微粒子を含有させることができる。導電性微粒子としてはカーボンブラック、またはアルミニウム、銅の如き導電性金属；酸化亜鉛、酸化錫、酸化チタンの如き導電性金属酸化物の微粒子を用いることができる。カーボンブラックは比較的低い添加量で良好な導電性が得られるので特に好ましい。
【００２５】
弾性層３の吸水率を低くするためには、上記の如き導電性微粒子の中でも、特に水との親和性の低いものを用いることが好ましい。例えば、導電性粒子としてカーボンブラックを用いる場合、比較的一次粒子径が大きく、表面が極性化処理されていないカーボンブラックを選択することが好ましい。具体的には、ゴムの補強性、導電性を考慮すると、一次粒子径が、３０ｎｍ以上、６０ｎｍ以下の範囲にあり、表面特性としては、中性または疎水化処理されたもの、すなわち、ｐＨ値が５．０以上、８．０以下のカーボンブラックが好適に用いられる。
【００２６】
導電性微粒子として前述の如きカーボンブラックを用いる場合の含有量の目安としては、弾性層中のシリコーンゴム１００質量部に対して５〜２０質量部である。
【００２７】
カーボンブラック以外の導電性微粒子を用いる場合は、微粒子の吸湿性に応じて適宜添加量を調整して、弾性層の吸水率が上記した範囲内となるようにすることが好ましい。
【００２８】
弾性層３中には、導電性微粒子以外に非導電性充填剤、架橋剤、触媒の如き各種添加剤を適宜含有させてもよい。
【００２９】
＜表面層＞
表面層４に含有されているウレタン樹脂は、隣接するウレタン結合の間に、下記構造式（１）で示される構造と、下記構造式（２）で示される構造および下記構造式（３）で示される構造からなる群から選ばれる何れか一方または両方の構造とを有している。
すなわち、本発明に係るウレタン樹脂は、下記構造式（１）で示される構造と、下記構造式（２）で示される構造および下記構造式（３）で示される構造からなる群から選ばれる何れか一方または両方の構造が、２つのウレタン結合によって挟まれている構造を分子内に有するものである。  
【化４】
2012150453.tif 000005
【化５】
2012150453.tif 000006
【化６】
2012150453.tif 000007
【００３０】
図５および図６に本発明に係るウレタン樹脂が有する特徴的な構造の一部を示す。図５においては、前記構造式（１）で示される構造と前記構造式（２）で示される構造とが、隣接するウレタン結合Ａ１及びＡ２によって挟まれている。
また、図６に係るウレタン樹脂においては、隣接しているウレタン結合Ｂ１とＢ２とによって、および、隣接するウレタン結合Ｃ１とＣ２とによって、前記構造式（１）で示される構造と前記構造式（２）で示される構造とが挟まれている。
通常、合成樹脂同士の接着性は、化学結合に加えて、水素結合、酸−塩基相互作用のような、主に極性官能基の相互作用に依存する。しかし、シリコーンゴムは非常に極性が低く、その表面は不活性である。そのため、一般に、シリコーンゴムを含む弾性層とポリウレタン樹脂を含む表面層との接着性に関して、極性官能基による強い相互作用は期待できない。しかしながら、本発明に係る弾性層と表面層とは、苛酷な高温高湿環境下に長期間放置した場合にも良好な接着性を示す。
【００３１】
その詳細な理由は現在解明中であるが、本発明者らは以下のように推測している。
【００３２】
すなわち、隣接するウレタン結合間に存在する構造式(１)で示される構造と、構造式(２)で示される構造および構造式(３)で示される構造からなる群から選ばれる少なくとも一つの構造とを有するウレタン樹脂は、従来のポリエーテルポリウレタンと比較して、メチル基を側鎖に導入したことにより、ポリウレタンとしては非常に低極性となっている。
一方、付加硬化型ジメチルシリコーンゴムの硬化物は、シロキサン（Ｓｉ−Ｏ）結合が６個で１回転する「らせん状」の分子構造を有しており、かつ、メチル基が外側に配向していることが知られている。つまり、シリコーンゴムのポリマー鎖の表面は、疎水性のメチル基で実質的に被覆されている。そのため、本発明に係る弾性層中のシリコーンゴム表面のメチル基と、表面層中のウレタン樹脂中の隣接する２つのウレタン結合の間に導入された側鎖としてのメチル基との間に疎水性の分子間に働く引力が作用している。その結果として、本発明に係る表面層と弾性層とは優れた接着性を示すものと考えられる。 
【００３３】
また、本発明に係るポリウレタンは、構造式（１）で示されるポリエーテル成分を含み、柔軟性に優れる。また、構造式(２)で示される構造、および構造式(３)で示される構造からなる群から選ばれる何れか一方、または両方を含むことにより、低温域での結晶性が著しく低くなっている。そのため、本発明に係るポリウレタンを含む表面層を具備する現像ローラは、低温環境下でも柔軟で、硬度が上昇しにくくなっており、低温環境下でも、トナーに与えるストレスが低く、フィルミングを生じにくいものとなる。
【００３４】
更に、本発明に係るポリウレタンは、構造式(１)で示される構造よりも疎水性が高い構造式(２) または(３)で示される構造を分子内に有することにより、ウレタン樹脂自体の水との親和性が低下し、ウレタン樹脂としては比較的に低吸水性とすることが可能である。さらに高温域においては、構造式（２）または（３）で示される構造中の、側鎖としてのメチル基の存在により高温域での分子運動性が抑制される。そのため、本発明に係る現像ローラの表面は、高温高湿環境下においても粘着性が上昇しにくく、高温高湿環境下での現像ローラ表面へのトナーの固着を有効に抑制し得る。
【００３５】
本発明に係るウレタン樹脂としては、構造式(１)で示される構造と、構造式(２)および構造式(３)で示される構造からなる群から選ばれる少なくとも一方とがランダムに共重合されてなるものが好ましい。その理由は、低温域での結晶性の低減効果、および高温域での分子運動性の抑制効果がより高いためである。
【００３６】
前述のポリウレタン中、「構造式(１)の構造のモル比」：「構造式(２)または(３)から選ばれる少なくとも一つの構造とのモル比」 は８０：２０ 以上 ５０：５０以下であることが好ましい。各化学式の構造のモル比がこの範囲であると、表面のトナー固着性、また表面層剥がれの両面において、より優れた抑制効果を得られる。また低温域での柔軟性にも優れるため、耐久性も良好となる。
【００３７】
表面層に含まれるポリウレタンは、構造式(１)の構造と、構造式(２) および(３)から選ばれる少なくとも一つの構造を有するポリエーテルジオールまたは該ポリエーテルジオールと芳香族ジイソシアネートを反応させた水酸基末端プレポリマーと、該ポリエーテルジオールと芳香族イソシアネートを反応させたイソシアネート基末端プレポリマーとを熱硬化することにより得られるものであることが好ましい。
【００３８】
通常、ポリウレタンの合成は、以下の如き方法が用いられる。
・ポリオール成分とポリイソシアネート成分を混合、反応させるワンショット法、
・一部のポリオールとイソシアネートを反応させて得られるイソシアネート基末端プレポリマーと、低分子ジオール、低分子トリオールの如き鎖延長剤とを反応させる方法
【００３９】
しかし、構造式(１)の構造、および構造式(２)及び(３)から選ばれる少なくとも一つの構造とを有するポリエーテルジオールは極性の低い材料である。そのため、極性の高いイソシアネートとの相溶性が低く、系内にポリオールの比率の高い部分と、イソシアネートの比率が高い部分に微視的に相分離しやすい。ポリオールの比率の高い部分は未反応成分が残存しやすく、残留する未反応ポリオールの染み出しにより表面トナー固着の原因となる場合がある。
【００４０】
未反応ポリオールの残留を低減するため、高極性のイソシアネートを過剰に使用する必要があり、その結果として、ポリウレタンの吸水率は高いものになる場合が多い。また前述のいずれの方法も、イソシアネート同士の反応が高い比率で起こる場合が多く、高極性であるウレア結合、アロファネート結合を生じる。
【００４１】
構造式(１)の構造と、構造式(２)および(３)から選ばれる少なくとも一つの構造を有するポリエーテルジオールまたは該ポリエーテルジオールと芳香族ジイソシアネートを反応させた水酸基末端プレポリマーと、該ポリエーテルジオールと芳香族イソシアネートを反応させたイソシアネート基末端プレポリマーとを熱硬化させることにより、ポリオールとイソシアネートとの極性差を小さくすることができる。
そのためポリオールとイソシアネートの相溶性を向上させ、従来例より少ないイソシアネート比率で、より極性の低いポリウレタンが得られる。さらに未反応ポリオールの残留を非常に低く抑えることが可能であるため、未反応ポリオールの染み出しによる表面トナー固着を抑制することができる。
【００４２】
構造式(１)の構造、および構造式(２)または(３)の構造からなるポリエーテルジオールを芳香族ジイソシアネートと反応させた水酸基末端プレポリマーとして使用する場合、プレポリマーの数平均分子量としては１００００以上１５０００以下が好ましい。
【００４３】
またイソシアネート基末端プレポリマーとして使用する際は、プレポリマーのイソシアネート含有量が３．０質量％から４．０質量％の範囲にあることが好ましい。水酸基末端プレポリマーの分子量、イソシアネート基末端プレポリマーのイソシアネート含有量がこの範囲にあると、生成するポリウレタンの低吸水率化と未反応成分の残留抑制のバランスが良く、トナー固着、表面層の剥がれを抑制する効果においてより高いレベルで両立できる。
【００４４】
また、本発明に係るポリウレタンは、下記（ａ）の水酸基末端プレポリマーと、下記（ｂ）のイソシアネート基末端プレポリマーとを熱硬化させたものであることがより好ましい。
（ａ）構造式(１)の構造、および構造式(２)及び(３)から選ばれる少なくとも一つの構造からなる数平均分子量２０００以上３０００以下のポリエーテルジオールと芳香族ジイソシアネートを反応させた数平均分子量１００００以上１５０００以下の水酸基末端プレポリマー
（ｂ）構造式(１)の構造、および構造式(２)及び(３)から選ばれる少なくとも一つの構造からなる数平均分子量２０００以上３０００以下のポリエーテルジオールと芳香族イソシアネートを反応させたイソシアネート基末端プレポリマー
【００４５】
数平均分子量２０００以上３０００以下の該ポリエーテルジオールを、水酸基末端プレポリマーおよびイソシアネート基末端プレポリマーの原料として用いると、最終的に得られるポリウレタンの低吸水率化を図ることができ、また未反応成分の残留を抑制することができる。さらに表面層の強度と粘着性にも優れるため、耐久性も向上することができる。
【００４６】
２つのウレタン結合の間には、構造式(１)の構造と、構造式(２)および(３)から選ばれる少なくとも一つの構造以外に、本発明の効果が損なわれない程度に必要に応じてポリプロピレングリコール、脂肪族ポリエステルを含有してもよい。脂肪族ポリエステルとしては、１，４−ブタンジオール、３−メチル−１．５−ペンタンジオール、ネオペンチルグリコールの如きジオール成分、トリメチロールプロパンの如きトリオール成分と、アジピン酸、グルタル酸、セバシン酸等のジカルボン酸との縮合反応により得られる脂肪族ポリエステルポリオールが挙げられる。
【００４７】
これらのポリオール成分は必要に応じてあらかじめ２，４−トリレンジイソシアネート（ＴＤＩ）、１，４ジフェニルメタンジイソシアネート（ＭＤＩ）、イソホロンジイソシアネート（ＩＰＤＩ）の如きイソシアネートにより鎖延長したプレポリマーとしてもよい。
【００４８】
構造式(１)の構造と、構造式(２)および(３)から選ばれる少なくとも一つの構造以外の成分は、本発明の効果発現の観点から、ポリウレタン中、２０質量％以下の含有率とすることが好ましい。
【００４９】
これらのポリオール成分と反応させるイソシアネート化合物としては、特に限定されるものではないが、エチレンジイソシアネート、１，６−ヘキサメチレンジイソシアネート（ＨＤＩ）の如き脂肪族ポリイソシアネート、イソホロンジイソシアネート（ＩＰＤＩ）、シクロヘキサン１，３−ジイソシアネート、シクロヘキサン１，４−ジイソシアネートの如き脂環式ポリイソシアネート、２，４−トリレンジイソシアネート、２，６−トリレンジイソシアネート（ＴＤＩ）、４，４−ジフェニルメタンジイソシアネート（ＭＤＩ）、ポリメリックジフェニルメタンジイソシアネート、キシリレンジイソシアネート、ナフタレンジイソシアネートの如き芳香族イソシアネート及びこれらの共重合物やイソシアヌレート体、ＴＭＰアダクト体、ビウレット体、そのブロック体を用いることができる。
【００５０】
この中でもトリレンジイソシアネート、ジフェニルメタンジイソシアネート、ポリメリックジフェニルメタンジイソシアネートの如き芳香族イソシアネートがより好適に用いられる。
【００５１】
芳香族イソシアネートとウレタン結合同士の間に、構造式(１)と、構造式(２)および(３)から選ばれる少なくとも一つの構造を有するポリエーテル成分とを反応させて得られるポリウレタンは、柔軟かつ強度に優れ、高温高湿下で粘着性が低いため好ましい。
【００５２】
ポリオール成分と反応させるイソシアネート化合物の混合比は、ポリオールの水酸基１．０に対してイソシアネート基の比率が１．２から４．０の範囲であることが好ましい。
【００５３】
表面層４は導電性を有することが好ましい。導電性の付与手段としてはイオン導電剤や導電性微粒子の添加が挙げられるが、安価であり抵抗の環境変動が少ない導電性微粒子が好適に用いられ、また導電付与性と補強性の観点からカーボンブラックが特に好ましい。該導電性微粒子の性状としては、一次粒子径１８ｎｍ以上５０ｎｍ以下、かつＤＢＰ吸油量が５０ｍｌ／１００ｇ以上１６０ｍｌ／１００ｇ以下であるカ−ボンブラックであると、導電性、硬度、分散性のバランスが良好であり好ましい。導電性微粒子の含有率は、表面層を形成する樹脂成分１００質量部に対して１０質量％以上３０質量％以下であることが好ましい。
【００５４】
現像ローラとして表面粗度が必要な場合は、表面層４に粗さ制御のための微粒子を添加してもよい。粗さ制御用微粒子としては、体積平均粒径が３〜２０μｍであることが好ましい。また、表面層に添加する粒子添加量が、表面層の樹脂固形分１００質量部に対し、１〜５０質量部であることが好ましい。粗さ制御用微粒子には、ポリウレタン樹脂、ポリエステル樹脂、ポリエーテル樹脂、ポリアミド樹脂、アクリル樹脂、フェノール樹脂の微粒子を用いることができる。
【００５５】
表面層４の形成方法としては特に限定されるものではないが、塗料によるスプレー、浸漬、又はロールコートが挙げられる。浸漬塗工は、特開昭５７−５０４７号公報に記載されているような浸漬槽上端から塗料をオーバーフローさせる方法は、表面層を形成する方法として簡便で生産安定性に優れている。
【００５６】
図４は浸漬塗工装置の概略図である。２５は円筒形の浸漬槽であり、現像ローラ外径よりわずかに大きな内径を有し、現像ローラの軸方向の長さより大きな深さを有している。浸漬槽２５の上縁外周には環状の液受け部が設けられており、撹拌タンク２７と接続されている。また浸漬槽２５の底部は撹拌タンク２７と接続されている。撹拌タンク２７の塗料は、液送ポンプ２６によって浸漬槽２５の底部に送り込まれる。浸漬槽の上端部からは、塗料がオーバーフローしており、浸漬槽２５の上縁外周の液受け部を介して撹拌タンク２７に戻る。弾性層３を設けた芯体２は昇降装置２８に垂直に固定され、浸漬槽２５中に浸漬し、引き上げることで表面層４を形成する。
【００５７】
本発明の現像ローラは、磁性一成分現像剤や非磁性一成分現像剤を用いた非接触型現像装置及び接触型現像装置や、二成分現像剤を用いた現像装置等いずれにも適用することができる。
【００５８】
図２は、本発明に係るプロセスカートリッジの断面図である。図２に示したプロセスカートリッジ１７は、現像ローラ１、現像ブレード２１、及び現像装置２２、電子写真感光体１８、クリーニングブレード２６、廃トナー収容容器２５、および、帯電ローラ２４が一体化され、電子写真画像形成装置の本体に着脱可能に構成されている。現像装置２２は、トナー容器２０を含み、トナー容器２０中には、トナー２０ａが充填されている。トナー容器２０中のトナー２０ａは、トナー供給ローラ１９によって現像ローラ１の表面に供給され、現像ブレード２１によって、現像ローラ１の表面に所定の厚みのトナー２０ａの層が形成される。  
【００５９】
図３は、本発明に係る現像ローラを用いた電子写真装置の断面図である。図３の電子写真装置には、現像ローラ１、トナー供給ローラ１９、トナー容器２０および現像ブレード２１からなる現像装置２２が脱着可能に装着されている。また、感光体１８、クリーニングブレード２６、廃トナー収容容器２５、帯電ローラ２４からなるプロセスカートリッジ１７が脱着可能に装着されている。また、感光体１８、クリーニングブレード２６、廃トナー収容容器２５、帯電ローラ２４は電子写真装置本体に配備されていてもよい。感光体１８は矢印方向に回転し、感光体１８を帯電処理するための帯電ローラ２４によって一様に帯電され、感光体１８に静電潜像を書き込む露光手段であるレーザー光２３により、その表面に静電潜像が形成される。上記静電潜像は、感光体１８に対して接触配置される現像装置２２によってトナー２０ａを付与されることにより現像され、トナー像として可視化される。
【００６０】
現像は露光部にトナー像を形成する所謂反転現像を行っている。可視化された感光体１８上のトナー像は、転写部材である転写ローラ２９によって記録媒体である紙３４に転写される。紙３４は、給紙ローラ３５および吸着ローラ３６を経て装置内に給紙され、エンドレスベルト状の転写搬送ベルト３２により感光体１８と転写ローラ２９の間に搬送される。転写搬送ベルト３２は、従動ローラ３３、駆動ローラ２８、テンションローラ３１により稼働している。転写ローラ２９および吸着ローラ３６には、バイアス電源３０から電圧が印加されている。トナー像を転写された紙３４は、定着装置２７により定着処理され、装置外に排紙されプリント動作が終了する。
【００６１】
一方、転写されずに感光体１８上に残存した転写残トナーは、感光体表面をクリーニングするためのクリーニング部材であるクリーニングブレード２６により掻き取られ廃トナー収容容器２５に収納され、クリーニングされた感光体１８は上述作用を繰り返し行う。
【００６２】
現像装置２２は、一成分現像剤としてトナー２０ａを収容したトナー容器２０と、トナー容器２０内の長手方向に延在する開口部に位置し感光体１８と対向設置された現像剤担持体としての現像ローラ１とを備えている。この現像装置２２は感光体１８上の静電潜像を現像して可視化するようになっている。
【実施例】
【００６３】
以下に本発明に係る具体的な実施例及び比較例について示す。
【００６４】
（軸芯体２の用意）
軸芯体２として、ＳＵＳ３０４製の直径６ｍｍの芯金にプライマー（商品名、ＤＹ３５−０５１；東レダウコーニング社製）を塗布、焼付けしたものを用意した。
【００６５】
（弾性ローラの作成）
（弾性ローラＣ−１）
上記で用意した軸芯体２を金型に配置し、下記表１に記載した材料を混合した付加型シリコーンゴム組成物を金型内に形成されたキャビティに注入した。
【表１】
2012150453.tif 000008
続いて、金型を加熱してシリコーンゴムを温度１５０℃で１５分間加硫して硬化させた。周面に硬化したシリコーンゴム層が形成された軸芯体を金型から脱型した後、当該芯金を、さらに温度１８０℃で１時間加熱して、シリコーンゴム層の硬化反応を完了させた。こうして、軸芯体２の外周に直径１２ｍｍのシリコーンゴム弾性層が形成された弾性ローラＣ−１を作成した。
【００６６】
（弾性ローラＣ−２）
カーボンブラックを、トーカブラック＃４４００（商品名、；東海カーボン社製）１０質量部に変更した以外は弾性ローラＣ−１と同様にして、弾性ローラＣ−２を作成した。
【００６７】
（弾性ローラＣ−３）
カーボンブラックの量を５質量部に変更した以外は弾性ローラＣ−１と同様にして弾性ローラＣ−３を作成した。
【００６８】
（弾性ローラＣ−４）
カーボンブラックの量を１０質量部に変更し、また、耐熱性付与剤およびその添加量を、疎水処理シリカ粉体５質量部に変更した以外は、弾性ローラＣ−１と同様にして弾性ローラＣ−４を作成した。
【００６９】
（弾性ローラＣ−５）
カーボンブラックの量を１２質量部に変更した以外は弾性ローラＣ−２と同様にして弾性ローラＣ−５を作成した。
【００７０】
（弾性ローラＣ−６）
カーボンブラックおよびシリカ粉体の種類及び量を下記表２に示したように変更した以外は弾性ローラＣ−１と同様にして弾性ローラＣ−６を作成した。
【表２】
2012150453.tif 000009
【００７１】
（弾性ローラＣ−７）
弾性層を構成する材料を下記表３に記載したものに変更した。それ以外は弾性ローラＣ−１と同様にして弾性ローラＣ−７を作成した。
【表３】
2012150453.tif 000010
【００７２】
（表面層４の調製）
以下に本発明のポリウレタン表面層を得るための合成例を示す。
【００７３】
[共重合体の分子量測定]
本実施例中における数平均分子量（Ｍｎ）及び重量平均分子量（Ｍｗ）の測定に用いた装置、並びに条件は以下の通りである。
測定機器：ＨＬＣ−８１２０ＧＰＣ（東ソ−社製）
カラム：ＴＳＫｇｅｌ  ＳｕｐｅｒＨＺＭＭ（東ソ−社製）×２本
溶媒：ＴＨＦ(２０ｍｍｏｌ／L トリエチルアミン添加)
温度：４０℃
ＴＨＦの流速：０．６ｍｌ／ｍｉｎ
なお測定サンプルは０．１質量％のＴＨＦ溶液とした。更に検出器としてＲＩ（屈折率）検出器を用いて測定を行った。
【００７４】
検量線作成用の標準試料として、ＴＳＫ標準ポリスチレンＡ−１０００、Ａ−２５００、Ａ−５０００、Ｆ−１、Ｆ−２、Ｆ−４、Ｆ−１０、Ｆ−２０、Ｆ−４０、Ｆ−８０、Ｆ−１２８（東ソ−社製）を用いて検量線の作成を行った。これを基に得られた測定サンプルの保持時間から重量平均分子量を求めた。
【００７５】
（ポリエーテルジオール  Ａ−１〜Ａ−６の合成）
反応容器中で、乾燥テトラヒドロフラン １４４．２ｇ（２モル）、乾燥３−メチルテトラヒドロフラン １７２．２ｇ（２モル）（モル混合比５０／５０）の混合物を、温度１０℃に保持した。７０％過塩素酸１３．１ｇ、及び無水酢酸 １２０ｇを加え、３時間反応を行った。次に反応混合物を２０％水酸化ナトリウム水溶液６００ｇ中に注ぎ、精製を行った。さらに減圧下残留する水及び溶媒成分を除去し、液状のポリエーテルジオールＡ−１ ２２４ｇを得た。数平均分子量は１０００であった。
【００７６】
乾燥テトラヒドロフランと乾燥３−メチルテトラヒドロフランのモル混合比、および反応時間を下記表４のように変更した以外は同様の条件にして、ポリエーテルジオール  Ａ−２〜Ａ−６を得た。
【００７７】
【表４】
2012150453.tif 000011
【００７８】
（水酸基末端ウレタンプレポリマー  Ａ−７の合成）
窒素雰囲気下、反応容器中で、ＭＤＩ（商品名：コスモネートＭＤＩ、三井化学社製）２８．４質量部に対し、反応容器内の温度を６５℃に保持しつつ、２００．０ｇのポリエーテルジオールＡ−１を徐々に滴下した。滴下終了後、温度７５℃にて３時間反応させた。得られた反応物を室温（２５℃）まで冷却して、水酸基末端ウレタンプレポリマーＡ−７を２２６ｇ得た。数平均分子量は１５０００であった。
【００７９】
（水酸基末端ウレタンプレポリマー  Ａ−８およびＡ−９の合成）
反応に用いたポリエーテルジオールおよび反応時間を下記表５に記載したように変更した以外は同様の条件にして、水酸基末端ウレタンプレポリマーＡ−８、Ａ−９を得た。各々のプレポリマーＡ−８及びＡ−９の数平均分子量を表５に併せて示す。
【００８０】
【表５】
2012150453.tif 000012
【００８１】
（イソシアネート基末端プレポリマー Ｂ−１の合成）
窒素雰囲気下、反応容器中でトリレンジイソシアネート（ＴＤＩ）（商品名：コスモネート８０；三井化学社製）６９．６質量部に対し、ポリプロピレングリコール系ポリオール （商品名：エクセノール１０３０；三洋化成工業社製）２００．０ｇを反応容器内の温度を６５℃に保持しつつ、徐々に滴下した。
滴下終了後、温度６５℃で２時間反応させた。得られた反応混合物を室温まで冷却し、イソシアネート基含有量４．８％のイソシアネート基末端ウレタンプレポリマーＢ−１を２４４ｇ得た。
【００８２】
（イソシアネート基末端プレポリマー Ｂ−２の合成）
窒素雰囲気下、反応容器中でポリメリックＭＤＩ（商品名：ミリオネートＭＴ  日本ポリウレタン工業社製）７６．７質量部に対し、ポリプロピレングリコール系ポリオール （商品名：エクセノール１０３０  三洋化成工業社製） ２００．０ｇを反応容器内の温度を６５℃に保持しつつ、徐々に滴下した。
滴下終了後、温度６５℃で２時間反応させた。得られた反応混合物を室温まで冷却し、イソシアネート基含有量４．７％のイソシアネート基末端ウレタンプレポリマーＢ−２を２２９ｇ得た。
【００８３】
（イソシアネート基末端プレポリマーB−３〜B−４の合成）
ポリエーテルジオールを前記表４のポリエーテルジオールＡ−６およびＡ−３に変更した以外はイソシアネート基末端プレポリマーＢ−２と同様にして、イソシアネート基末端ウレタンプレポリマーＢ−３およびＢ−４を得た。
【００８４】
（イソシアネート基末端プレポリマー Ｂ−５の合成）
窒素雰囲気下、反応容器中でコロネート２０３０（商品名、日本ポリウレタン工業社製）４６．４質量部に対し、前記表４のポリエーテルジオールＡ−６を２００．０ｇ反応容器内の温度を６５℃に保持しつつ、徐々に滴下した。
滴下終了後、温度６５℃で２時間反応させた。得られた反応混合物を室温まで冷却し、イソシアネート基含有量３．４％のイソシアネート基末端ウレタンプレポリマーＢ−５を２２９ｇ得た。
イソシアネート基末端プレポリマーＢ−１〜Ｂ−５の合成に用いたポリエーテルジオール種と、イソシアネート種および各イソシアネートのＮＣＯ％を表６に示す。
【００８５】
【表６】
2012150453.tif 000013
【００８６】
（実施例１）
以下に、本願発明の現像ローラの製造法について説明する。
表面層４の原材料として下記表７に記載の材料を反応容器に加え、撹拌混合した。
【表７】
2012150453.tif 000014
【００８７】
次に、総固形分比が３０質量％となるようにメチルエチルケトン(以下ＭＥＫ)を加えた後、サンドミルにて混合した。ついで、更に、ＭＥＫで粘度１０〜１３ｃｐｓに調整して表面層形成用塗料を調製した。
先に作成した弾性ローラＣ−２を、表面層形成用塗料に浸漬して、弾性ローラＣ−２の弾性層の表面に当該塗料の塗膜を形成し、乾燥させた。さらに温度１５０℃にて１時間加熱処理することで弾性層外周に膜厚約２０μmの表面層を設け、実施例１に係る現像ローラを作成した。
【００８８】
本発明の表面層が構造式（１）で示される構造と、構造式（２）で示される構造および構造式（３）で示される構造から選ばれる一方または両方の構造とを有していることは、例えば熱分解ＧＣ／ＭＳ、ＦＴ−ＩＲまたはＮＭＲによる分析等により確認することが可能である。
【００８９】
本実施例で得られた表面層については、熱分解装置（商品名：パイロホイルサンプラーＪＰＳ−７００、日本分析工業社製）およびＧＣ／ＭＳ装置（商品名：Ｆｏｃｕｓ  ＧＣ／ＩＳＱ、サーモフィッシャーサイエンティフィック社製）を用い、熱分解温度を５９０℃、キャリアガスとしてヘリウムを使用し、分析を行った。その結果、得られたフラグメントピークから、構造式（１）で示される構造と、構造式（２）で示される構造および構造式（３）で示される構造から選ばれる一方または両方の構造とを有していることが確認された。  
【００９０】
こうして得られた実施例１に係る現像ローラについて以下の項目を評価した。
【００９１】
[表面層剥がれの評価、および剥離強度の測定]
高温苛酷環境下における表面層剥がれの評価は、以下の方法で行った。
実施例１に係る現像ローラを、気温４０℃、相対湿度９５％ＲＨの環境下、６０日間放置した。その後３時間室温下に放置し、現像ローラの両端部に１０ｍｍ×５０ｍｍの切り込みを入れた。現像ローラを水平に固定し、切り込みの角から表面層を垂直方向に、１０ｍｍ／ｍｉｎの速度で引っ張り、強制的に剥離した際の荷重をロードセルで測定した。測定は現像ローラの両端部で各々計３回行い、ｎ＝６の平均値を剥離強度とした。
次に剥離面の観察を行った。弾性層または表面層の内部で破壊した部分（凝集破壊）は除き、以下の基準で表面層剥がれの評価とした。
Ａ：表面層、弾性層界面での剥離が全く認められない
Ｂ：剥離面中、２０％以下の範囲で表面層、弾性層界面での剥離が認められるが使用上問題ないレベルである
Ｃ：剥離面の大部分または前面で表面層、弾性層界面での剥離が認められる
【００９２】
[表面硬度の測定]
現像ローラの表面硬度を、マイクロゴム硬度計（商品名：ＭＤ−１ｃａｐａ、高分子計器社製）にて、直径０．１６ｍｍ押針を用い、気温２５℃、相対湿度５０％ＲＨ環境下、導電性樹脂層形成後の現像ローラの中央部、上端部、下端部３点を測定した平均値を用いた。
【００９３】
[フィルミングの評価]
フィルミングの評価は、図３のような構成を有するレーザプリンタ（商品名：ＬＢＰ５３００；キヤノン社製）に本実施例の現像ローラを装填し、評価を行った。即ち、気温１５℃、相対湿度１０％ＲＨの環境（以下Ｌ／Ｌ）下、ブラックトナーを用いて、Ａ４サイズの紙上に、サイズが４ポイントのアルファベット「Ｅ」の文字を、印字率１％となるような電子写真画像を連続印刷した。１０００枚印字する度に、現像ローラの表面を目視で観察し、現像ローラの表面にブラックトナーが固着していることが確認できた時点における画像の印字枚数をフィルミングが発生した枚数とした。
【００９４】
[トナー固着濃度の測定]
高温高湿環境下におけるトナー固着濃度の評価は、以下の方法で行った。
図３のような構成を有するレーザプリンタ（商品名：ＬＢＰ５３００；キヤノン社製）用のイエロートナーカートリッジに実施例１に係る現像ローラを装着した。このイエロートナーカートリッジを上記レーザプリンタに装填した。そして、このレーザプリンタを用いて白ベタ画像の出力動作を行って、現像ローラの表面がイエロートナーでコートされた状態とした。このような状態にある現像ローラをイエロートナーカートリッジから取り出した。この現像ローラを、ポリテトラフルオロエチレン製の平板上に載せて、３００ｇｆ荷重（軸芯体両端に各１５０ｇｆ荷重）で平板に対して現像ローラを圧接し、気温４０℃、相対湿度９５％ＲＨの環境下で、６０日間放置した。次いで、現像ローラを、平板に対する圧接状態から解放し、温度２５℃、相対湿度４５％の環境に３時間静置し、その後、現像ローラの表面をエアブローした。
ついで、現像ローラ上に固着したトナーを、粘着テープを用いて剥離した。このイエロートナーが付着した粘着テープを普通紙上におき、反射濃度計（商品名：ＴＣ−６ＤＳ／Ａ、東京電色社製）を用いて反射濃度を測定した。また、対照として、トナーの付着していない粘着テープを同様に普通紙上におき、同様にして反射濃度を測定した。そして、トナーの付着していない粘着テープの反射濃度を基準として、反射率の低下量（％）を算出した。この測定は、現像ローラの中央部、および両端部の計３点で行い、その算術平均値を、評価対象の現像ローラのトナーの固着濃度とした。
【００９５】
[弾性層吸水率の測定]
弾性層３の吸水率の測定は、試験片として弾性層を２ｍｍ×２ｍｍ×２５ｍｍに切り出した後、日本工業規格（ＪＩＳ）  Ｋ７２０９  Ａ法に準じて行い、ｎ＝３の平均値を弾性層の吸水率とした。
【００９６】
（実施例２〜１９）
表面層４の原材料として、下記表８の材料を用いた以外は実施例１と同様に表面層形成用塗料を作成した。そして、各塗料を、表８に示した弾性ローラに対して、実施例１と同様にして塗布、乾燥および加熱を行って実施例２〜１９に係る現像ローラを作成した。
【００９７】
【表８】
2012150453.tif 000015
【００９８】
（比較例１）
表面層４の材料として、下記表９に記載の材料を反応容器に入れ、撹拌混合した。
【表９】
2012150453.tif 000016
以降は、実施例１に係る表面層形成用塗料の調製方法と同様にして比較例１に係る表面層形成用塗料を調製した。この表面層形成用塗料を実施例１と同様にして弾性ローラＣ−１のシリコーンゴム弾性層の表面に塗工、乾燥させて表面層を形成し、比較例１の現像ローラを作成した。
【００９９】
（比較例２）
表面層４の材料として、下記表１０に記載の材料を反応容器に入れて、撹拌混合した。
【表１０】
2012150453.tif 000017
以降は、実施例１に係る表面層形成用塗料の調製方法と同様にして比較例２に係る表面層形成用塗料を調製した。この表面層形成用塗料を実施例１と同様にして弾性ローラＣ−１のシリコーンゴム弾性層の表面に塗工、乾燥させて表面層を形成し、比較例２の現像ローラを作成した。
【０１００】
（比較例３）
表面層４の材料として、下記表１１に記載の材料を反応容器に入れて、撹拌混合した。
【表１１】
2012150453.tif 000018
以降は、実施例１に係る表面層形成用塗料の調製方法と同様にして比較例３に係る表面層形成用塗料を調製した。この表面層形成用塗料を実施例１と同様にして弾性ローラＣ−１のシリコーンゴム弾性層の表面に塗工、乾燥させて表面層を形成し、比較例３の現像ローラを作成した。
【０１０１】
上記実施例２〜１９および比較例１〜３に係る各現像ローラについて、実施例１と同様にして評価した。その結果を表１２および表１３に示す。
【０１０２】
【表１２】
2012150453.tif 000019
【０１０３】
【表１３】
2012150453.tif 000020
【０１０４】
実施例１〜１９は、高温苛酷環境下に長期間放置した後も、表面層の剥離、ローラ表面の硬度上昇、およびトナーの固着が全て抑制されている。
【０１０５】
特に構造式(１)と(２)または(３)の構造を有するポリエーテルジオールを芳香族イソシアネートと反応させたプレポリマーとした後、さらに硬化反応を行う実施例１〜９、および１３は、表面層の剥離とトナー固着がきわめて高いレベルで抑制されている。
【０１０６】
一方、比較例１〜３の、本発明に係るウレタン樹脂を表面層に含まない現像ローラについては、トナーの固着、または表面層の剥離が発生した。  
【図１】
2012150453.tif 000025
【図２】
2012150453.tif 000026
【図３】
2012150453.tif 000027
【図４】
2012150453.tif 000028
【図５】
2012150453.tif 000029
【図６】
2012150453.tif 000030